(57)【要約】【課題】低電圧でも導電性を有し、硬度や光沢も高い導電性エポキシ樹脂組成物を提供する。【解決手段】柱状の粒子形状であり、粒子の重量平均長軸径が７．０〜１５．０μｍであり、１０μｍ以上の長軸径を有する粒子が１５重量％以上含有し、この粒子表面に導電性被覆を有する導電性酸化チタンを配合したエポキシ樹脂組成物は低電圧でも導電性を有し、硬度や光沢も損なうことがない。導電性被覆はアンチモン固溶酸化スズがよく、塗り床に使うことができる。【選択図】なし【特許請求の範囲】
【請求項１】
導電性物質を含むエポキシ樹脂塗材組成物であって、前記導電性物質が柱状の粒子形状であり、その粒子の重量平均長軸径が７．０〜１５．０μｍで、１０μｍ以上の長軸径を有する粒子が１５重量％以上含有し、粒子表面に導電性被覆を有する導電性酸化チタンであることを特徴とするエポキシ樹脂組成物。
【請求項２】
前記導電性酸化チタンの導電性被覆がアンチモン固溶酸化スズであることを特徴とする請求項１に記載のエポキシ樹脂組成物。
【請求項３】
前記エポキシ樹脂組成物が溶剤型常温硬化であり、使途が塗り床である請求項１乃至２のいずれかに記載のエポキシ樹脂組成物。
【発明の詳細な説明】
【技術分野】
【０００１】
本発明は、導電性エポキシ塗材組成物に関する。
【背景技術】
【０００２】
従来、エポキシ樹脂は耐久性、耐薬品性もあり、常温での硬化が可能なため、塗り床に使用されている。しかし、クリーンルームや半導体を扱う場合、帯電防止や除電性能が要求される。この処方として導電性物質を添加して、導電性能を付与する。この処方に伴い物性や外観の低下を招くことが一般であった。
【０００３】
一方、クリーンルームや半導体作業所ではクリーンルームの清浄化や半導体の低電圧作動に伴う耐圧性の低下で、使用素材の低電圧での導電化が必要とされている。前記処方では１００〜５００Ｖでの導電化に対応できるものの低電圧での導電化は困難なものであった。
【０００４】
導電性酸化亜鉛を二次粒子の状態で均一状に分散させた合成樹脂ビヒクル、着色料を含有する塗料組成物を下地上に下塗りとして塗布し、この下塗り層に導電せしめるようにしたことを特徴とする導電性塗床が開示されている。（特許文献１）
【０００５】
エポキシ樹脂１００重量部に対し、白色導電性繊維１０〜５０重量部と室温硬化性硬化剤とを含有することを特徴とする導電性塗床材用エポキシ樹脂組成物が開示されている。（特許文献２）
【０００６】
結合剤１００重量部に対し、基部から先端までの長さが３〜２００μｍの酸化亜鉛ウィスカを１〜５００重量部含んだ導電性床用塗材が、酸化亜鉛ウィスカが極めて効果的に導電性を付与して機械的特性と電気的特性を兼ね備え、かつ酸化亜鉛ウィスカは白色で紫外線等による変色が少ないため意匠性も兼備することが開示されている。（特許文献３）
【０００７】
粒径が５００μm以下の範囲にある硬質多孔性炭素材料、固形エポキシ樹脂、及び配合材を配合することにより、導電性組成物を製造し、この導電性組成物をプライマーとして、ローラーを用いて０.２Kg/m２塗布し、導電性塗り床を形成することで、帯電防止性能を付与する導電性組成物、プライマー、床用上塗り材、導電性塗り床、及びその施工方法が開示されている。（特許文献４）
【０００８】
（ａ）塩素含有率が１０〜４０重量％である塩素化ポリオレフィン樹脂と、アクリル樹脂、ポリエステル樹脂及びポリウレタン樹脂からなる群より選ばれる少なくとも一種の改質樹脂との樹脂混合物１００重量部、（ｂ）架橋剤５〜５０重量部、並びに（ｃ）二酸化チタン粒子表面に、酸化スズ及びリンを含む導電層を有し、しかも不純物としての原子価４以下の金属元素の含有量が、前記（Ａ）として０．１以下である白色導電性二酸化チタン粉末１０〜２５０重量部を含有することを特徴とする白色導電性プライマー塗料、並びにこれを用いた複層塗膜形成方法でマンセル表色系に基づく明度（Ｎ値）が８．０以上、更には８．３以上という明るい色調を有する複層塗膜を、３コート１ベーク方式又は３コート２ベーク方式により、形成できることが開示されている。（特許文献５）
【０００９】
帯電防止塗り床１は、繊維長５００μｍ未満の成分の、繊維の全本数中に占める本数の割合が８０％以上である導電性繊維が分散された仕上げ層６と、繊維長５００μｍ以上の成分の、前記本数の割合が７０％以上である導電性繊維が分散された下層５とを備える。仕上げ層６用のコーティング剤は、繊維長５００μｍ未満の成分の、前記本数の割合が８０％以上である導電性繊維を含む。下層５用のコーティング剤は、繊維長５００μｍ以上の成分の、前記本数の割合が７０％以上である導電性繊維を含むことで、薬品や溶剤に対する耐性、耐衝撃性に優れ、作業性が低下したり、施工コストが高くついたりしない上、面方向の導電性が均一化されて、帯電防止性能に優れる帯電防止塗り床と、その最表面を構成する仕上げ層、および仕上げ層の直下に積層される下層を形成するコーティング剤が開示されている。(特許文献６)
【００１０】
２以上の軸比を有する二酸化チタン核晶の存在下、チタン化合物、アルカリ金属化合物及びオキシリン化合物を加熱焼成して二酸化チタン核晶を成長させ、次いで、前記の成長させた二酸化チタン核晶の存在下、更にチタン化合物、アルカリ金属化合物及びオキシリン化合物を添加し加熱焼成して、柱状の粒子形状を有し、その粒子の重量平均長軸径が７．０〜１５．０μｍの範囲にあり、１０μｍ以上の長軸径を有する粒子が全体の１５重量％以上である二酸化チタンを製造し、前記の二酸化チタンを懸濁した懸濁液に、スズ化合物を含む溶液とアンチモン、リン等の化合物を含む溶液を加えて、沈殿させ、次いで、得られた生成物を加熱焼成して、前記二酸化チタンの表面に導電性被膜を形成した導電性酸化チタンを製造することで、長軸径の大きい粒子を多く含み、しかも、粒度分布のよい柱状形状を有する二酸化チタン、導電性酸化チタンが得られることが開示されている。(特許文献７)
【先行技術文献】
【特許文献】
【００１１】
【特許文献１】特開昭６１-２６０５９９号公報
【特許文献２】特開平４−２２４８５８号公報
【特許文献３】特開平５−３０６３７５号公報
【特許文献４】特開２００５-９７５１２号公報
【特許文献５】WO２００５/０１２４４９号公報
【特許文献６】特開２００７-３０３０９４号公報
【特許文献７】WO２００７/１０２４９０号公報
【特許文献８】特開平４−２１８９４１号公報
【００１２】
一般に表面抵抗はＡＳＴＭ Ｄ２５７やＮＦＰＡ９９（Ｎａｔｉｏｎａｌ  Ｆｉｒｅ  Ｐｒｏｔｅｃｔｉｏｎ  Ａｓｓｏｃｉａｔｉｏｎ）など５００Ｖ印加での測定で測定値の安定性が重視され、抵抗値は低電圧での導電性の十分条件ではない。
【発明の概要】
【発明が解決しようとする課題】
【００１３】
解決しようとする課題は、低電圧でも導電性を有し、硬度や光沢も高い導電性エポキシ樹脂組成物を提供する。
【課題を解決するための手段】
【００１４】
請求項１の発明は、導電性物質を含むエポキシ樹脂塗材組成物であって、前記導電性物質が柱状の粒子形状であり、その粒子の重量平均長軸径が７．０〜１５．０μｍで、１０μｍ以上の長軸径を有する粒子が１５重量％以上含有し、粒子表面に導電性被覆を有する導電性酸化チタンであることを特徴とするエポキシ樹脂組成物で、低電圧でも導電性を有する。
【００１５】
請求項２の発明は、前記導電性酸化チタンの導電性被覆がアンチモン固溶酸化スズであることを特徴とする請求項１に記載のエポキシ樹脂組成物で導電性に優れる。
【００１６】
請求項３の発明は、前記エポキシ樹脂組成物が溶剤型常温硬化であり、使途が塗り床である請求項１乃至２のいずれかに記載のエポキシ樹脂組成物で硬度が要求され、光沢による意匠性も発現でき、耐久性に優れる。
【発明の効果】
【００１７】
本発明の導電性エポキシ樹脂組成物は低圧でも導電性を有し、高光沢とすることができ、高硬度で塗り床に向く特徴がある。
【図面の簡単な説明】
【００１８】
【図１】図１は抵抗値測定の説明図である。
【発明を実施するための形態】
【００１９】
一般に導電性の指標として測定される抵抗値の計測が５００Ｖも印加されて測定したもので、半導体の省電力、高速化に伴う低電圧駆動デバイスを扱う環境やクリーンルームの清浄化においては低電圧での導電性が必要となり、これには対応していない。実際多くの塗膜では、５００Ｖ等の高電圧で印加しての測定では十分に導電性、抵抗値が計測されるものの、１００Ｖより低い低電圧では導電性が得られ難く、高電圧での抵抗値は低電圧での導電性を保証するものではない。本発明は低電圧でも導電性が得られるエポキシ樹脂組成物に関するもので、本発明に用いる導電性物質を用いることにより、塗膜の高光沢化や高硬度化も図ることができる。
【００２０】
本発明に用いる導電性物質は柱状の粒子形状を有し、その粒子の重量平均長軸径が７．０〜１５．０μｍであり、１０μｍ以上の長軸径を有する粒子が１５重量％以上で、粒子表面に導電性被覆を有する導電性酸化チタンであり、その導電性被覆が好ましくはアンチモン固有スズ被覆であることが好ましい。この導電性物質の製造方法は特許文献７に記載され、市販品にタイペークＦＴシリーズ（石原産業（株）、商品名、針状導電性酸化チタン）があり、ＦＴ−３０００、ＦＴ−４０００がある。これらと他の導電性物質を組み合わせて用いることができる。この導電性物質が低電圧での導電性を示すのは明確ではないが、導電性物質間の酸化物等のバンドギャップが低いことが考えられ、高電圧では破壊され導通し、差が認められないと考えられる。この導電性物質単独での配合では、配合組成物に対して１０重量％以上が好ましく、さらに１５〜３０重量％が適する。また、固形分比率では全固形分に対して３４重量％以上が好ましく、さらに３７〜５２重量％が適合する。前記範囲より少ないと効果が得られ難く、超えると硬度が低く、光沢も低くなり、作業性も劣り、限られた使途となる。
【００２１】
本発明に用いるエポキシ樹脂は硬化剤と組み合わせて硬化条件に合わせて選択する。ビスフェノールＡ型エポキシ樹脂、ビスフェノールＦ型エポキシ樹脂、反応性希釈剤などエポキシ基を有するもので、反応性、硬度、接着力等で適宜単独或いは複数種類を配合できる。常温での初期硬化や導電性が得られやすい溶剤比率を鑑みると、固形ビスフェノールＡ樹脂を含むことが好ましい。
【００２２】
本発明のエポキシ樹脂硬化剤はアミノ基、メルカプト基を有する硬化剤等の組み合わせることができ、本発明で最も適する塗り床の使途で、導電性をより発現させ易くするため、脂肪族ポリアミン、変性脂肪族ポリアミン、ポリアミドアミン、ポリアミド、脂環式ポリアミン、変性脂環式ポリアミン、変性芳香族ポリアミン、３級アミン等のアミン化合物が挙げられ、例えば、ポリエチレンテトラミン、テトラエチレンペンタミン、ジエチルアミノプロピルアミン、N-アミノエチルピペラジン、イソホロンジアミン、２，４，６−トリスジメチルアミノメチルフェノール、メタキシレンジアミン等が挙げることができる。好ましくは変性脂肪族ポリアミン系の硬化剤がある。
【００２３】
本発明は溶剤を用いる。これはエポキシ樹脂やその硬化剤と相溶性を有し、硬化の過程で塗膜中に残留しないこと、環境への影響を考慮の上選択する。この溶剤は導電性物質を配合した組成物を減粘させ、硬化時に膜外に速やかに抜け、導電性物質の沈降を妨げ、導電性付与に寄与する。溶剤としてトルエン、キシレン、Ｎ−ブタノール、イソプロピルアルコール、メチルイソブチルケトン、メチルエチルケトン等が挙げられる。
導電性エポキシ樹脂組成物の固形分は導電性付与には直接的な要因ではないが、４５〜７０重量％の範囲が好ましい。この範囲であれば、導電性、隠蔽性、沈降性、塗布作業性が良好となる。
【００２４】
この他、エポキシ樹脂塗材に汎用配合される物を使うことができる。粘性調整剤、沈降防止剤、消泡剤、難燃剤、表面改質剤、着色剤等を配合することができる。
【００２５】
例えば、難燃剤は三酸化アンチモン、五酸化アンチモン、水酸化アルミニウム、水酸化マグネシウムなどを挙げることができる。
【００２６】
消泡剤や表面改質剤は塗材の仕上がり性を良くするために、泡の早期除去や成膜時にピンホール、クレータ等の外観悪化を抑制するもので、シリコーン系オリゴマー、ポリマーやアクリル系ポリマー等の目的別組成物である。
【００２７】
塗料として、顔料や充填剤の沈降、塗膜硬化時の色調の均一などに沈降防止剤や粘度調整剤が使用され、例えば、有機処理して親油性にしたベントナイトやシリカの微粉末を挙げることができる。
【００２８】
着色剤としてフタロシアニン、アゾ、ジスアゾ、キナクリドン、アントラキノン、フラバントロン、ペリレン、ジオキサジン、縮合アゾ、アゾメチン、またはメチン系の紫、紺青、群青、カーボンブラック、コバルトグリーン等の無機顔料や、マイカ系顔料、金属粉末顔料を挙げることができる。
【００２９】
本発明は基材の材質等により必要に応じて、プライマー、シーラー等を下地基材に塗布した後に本発明の導電性エポキシ樹脂組成物を塗布する。下地の色調コントラストがあり、隠蔽性が必要な場合は複数回塗布をする。
【００３０】
塗り床とした場合、導電性エポキシ樹脂組成物を塗布した後に、帯電防止ワックスを塗布することにより、導電性塗り床としての性能や通常の床性能の保持をより長期とすることができる。
【００３１】
以下に実施例・参考例・比較例を記して詳細な説明をする。結果を表１に記した。
【実施例１】
【００３２】
ｊＥＲ１００１Ｘ７５（三菱化学（株）、商品名、エポキシ当量４５０〜５００、分子量約９００、固形分７５％、キシレン溶剤）４０重量部とタイペークＦＴ−４０００（石原産業（株）、商品名、長軸約１０μｍのルチル型柱状酸化チタンのアンチモントープ酸化スズ被覆品）４５重量、トナー（大日精化（株）、分子量３８０の液状エポキシ樹脂を４３質量％含むエポキシトナー）１０重量部、ＳＳ−１５０（新日本石油（株）、商品名、芳香族炭化水素混合物溶剤）２．５重量部、メチルイソブチルケトン２．５重量部を撹拌混合し、エポキシ樹脂主剤とし、フジキュア４０３０（富士化成(株)、商品名、変成脂肪族ポリアミン、固形分７０％）５０重量部、ブタノール２５重量部、トルエン２５重量部を撹拌混合して、エポキシ樹脂硬化剤とした。主剤と硬化剤を２：１で混合し、実施例１のエポキシ樹脂組物とした。配合中の導電性物質の含有率は２９．７重量％で、同固形分に対しては５１．０重量％であった。
【実施例２】
【００３３】
実施例１のＦＴ−４０００を３７重量部に、ＳＳ−１５０を６．５重量部に、メチルイソブチルケトンを６．５重量部に変えた以外実施例１と同じく行い実施例２のエポキシ樹脂組成物とした。配合中の導電性物質の含有率は２４．４重量％で、同固形分に対しては５０．１重量％であった。
【実施例３】
【００３４】
実施例１のＦＴ−４０００を３０重量部に、ＳＳ−１５０を１０重量部に、メチルイソブチルケトンを１０重量部に変えた以外実施例１と同じく行い実施例３のエポキシ樹脂組成物とした。配合中の導電性物質の含有率は１９．８重量％で、同固形分に対しては４８．１重量％であった。硬化物の６０度鏡面光沢を日本電色工業(株)  ＰＧ−１  ハンディ光沢計で測定し、７５％の値を得た。
【実施例４】
【００３５】
実施例１のＦＴ−４０００を２３重量部に、ＳＳ−１５０を１３．５重量部に、メチルイソブチルケトンを１３．５重量部に変えた以外実施例１と同じく行い実施例４のエポキシ樹脂組成物とした。配合中の導電性物質の含有率は１５．２重量％で、同固形分に対しては４４．４重量％であった。
【００３６】
参考例１
実施例１のＦＴ−４０００を１５重量部に、ＳＳ−１５０を１７．５重量部に、メチルイソブチルケトンを１７．５重量部に変えた以外実施例１と同じく行い参考例１のエポキシ樹脂組成物とした。配合中の導電性物質の含有率は９．９重量％で、同固形分に対しては３６．７重量％であった。
【００３７】
比較例１
実施例１のＦＴ−４０００をデントールＷＫ２００Ｂ（大塚化学(株)、チタン酸カリウム繊維、繊維長１０〜２０μｍ  アンチモンドープ酸化亜鉛被覆）３０重量部に、ＳＳ−１５０を１０重量部に、メチルイソブチルケトンを１０重量部に変えた以外実施例１と同じく行い比較例１のエポキシ樹脂組成物とした。配合中の導電性物質の含有率は１９．８重量％で、同固形分に対しては４８．１重量％であった。実施例３と同様に光沢度を測定し、６５％の値を得た。
【００３８】
比較例２
実施例１のＦＴ−４０００を２３−Ｋ（ハクスイテック(株)、アルミニウムドープ酸化亜鉛、体積平均径(DV)４〜７μｍ）３０重量部に、ＳＳ−１５０を１０重量部に、メチルイソブチルケトンを１０重量部に変えた以外実施例１と同じく行い比較例２のエポキシ樹脂組成物とした。配合中の導電性物質の含有率は１９．８重量％で、同固形分に対しては４８．１重量％であった。実施例３と同様に光沢度を測定し、４５％の値を得た。
【表１】
2012020896.tif 000002
【００３９】
導電性評価試験体：下地としてＪＩＳ  Ａ５４３０に適合する９００×９００ｍｍスレート平板にエポキシプライマーとしてジョリエースＪＥ−７０（アイカ工業(株)、商品名、ビスフェノールＡ型エポキシ樹脂、変性ポリアミドアミン系溶剤形、固形分３０％）を短毛ローラーにて塗布量０．２ｋｇ／ｍ２塗布後、２３℃相対湿度５０％条件下２４時間静置し、実施例・比較例・参考例の樹脂組成物をローラー刷毛にて用い塗布量０．２ｋｇ／ｍ２にて塗布し、２３℃相対湿度５０％条件下７日間静置し試験体とした。
【００４０】
低電圧導電性評価方法：絶縁抵抗計（日置電機(株)、デジタルメグオームハイテスター３１５４）で、リードピン間隔９１．４ｃｍで、印加電圧２５Vで５箇所抵抗値を測定の平均値を有効数字１桁に丸めたものを抵抗値とした。
＊１抵抗値の計測は電流の計測であり、測定精度が保証される高抵抗範囲外であり、数値が得られないもので、酸化物のバンドギャップによる場合や高抵抗、絶縁で測定できないもの。
【００４１】
ＮＦＰＡ法導電性:抵抗値測定：Ｎ．Ｆ．Ｐ．Ａ．（米国防火協会）の方法に準じ、重量２．２７Ｋｇ（５ポンド）、接地面の直径６．３５ｃｍ（２．５インチ）である２つの電極分銅を９１．４ｃｍ（３フィート）隔て実施例・参考例・比較例の試験体上に設置し、電極間に５００Ｖの印加電圧をかけて抵抗値を測定し、５箇所測定の平均値を有効数字１桁に丸めたものを抵抗値とした。
＊２５００Ｖでは、酸化物のバンドギャップはあり得ず単に測定上限の１０００ＭΩを大きく超えるか、絶縁で測定できないもの。
【００４２】
６０度鏡面光沢の計測と鉛筆硬度の試験体はコンクリート平板上にエポキシプライマーとしてジョリエースＪＥ−７０を短毛ローラーにて塗布量０．２ｋｇ／ｍ２塗布後、２３℃相対湿度５０％条件下２４時間静置したものを下地として用いた。実施例・比較例・参考例の樹脂組成物をローラー刷毛にて用い塗布量０．２ｋｇ／ｍ２にて塗布し、２３℃相対湿度５０％条件下７日間静置し試験体とした。
【００４３】
鉛筆硬度評価：ＪＩＳ  Ｋ５９００−５−４ 引っ掻き硬度（鉛筆法）に準じて評価をした。
【産業上の利用可能性】
【００４４】
本発明の導電性エポキシ樹脂組成物は、低電圧でも導電性を有し、さらにエポキシ樹脂の強靱性を損なわないので、低電圧化により半導体の耐圧性が低下が進む電子部品の実装環境や帯電による着塵を嫌うクリーンルーム等床の他にも塗材として施工するものに有用である。
【符号の説明】
【００４５】
１    絶縁抵抗計
２    電極分銅
３    導電性エポキシ樹脂組成物
４    基材
５    プライマー（必要による）
【図１】
2012020896.tif 000003
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
導電性物質を含む溶剤型常温硬化エポキシ樹脂塗材組成物であって、前記導電性物質が柱状の粒子形状であり、その粒子の重量平均長軸径が７．０〜１５．０μｍで、１０μｍ以上の長軸径を有する粒子が１５重量％以上含有し、粒子表面に導電性被覆を有する導電性酸化チタンであり、この組成物固形分中の含有率が３７〜５２重量％であり、塗材組成物の固形分が４５〜７０重量％であることを特徴とする塗り床用エポキシ樹脂組成物。
【請求項２】
前記導電性酸化チタンの導電性被覆がアンチモン固溶酸化スズであることを特徴とする請求項１に記載のエポキシ樹脂組成物。
【請求項３】
前記エポキシ樹脂組成物の硬化剤がポリアミン系である請求項１乃至２のいずれかに記載のエポキシ樹脂組成物。
【手続補正２】
【補正対象書類名】明細書
【補正対象項目名】００１４
【補正方法】変更
【補正の内容】
【００１４】
請求項１の発明は、導電性物質を含む溶剤型常温硬化エポキシ樹脂塗材組成物であって、前記導電性物質が柱状の粒子形状であり、その粒子の重量平均長軸径が７．０〜１５．０μｍで、１０μｍ以上の長軸径を有する粒子が１５重量％以上含有し、粒子表面に導電性被覆を有する導電性酸化チタンであり、この含有率が３７〜５２重量％であり、塗材組成物の固形分が４５〜７０重量％であるることを特徴とする塗り床用エポキシ樹脂組成物で、低電圧でも導電性を有し、光沢による意匠性も発現できる。
【手続補正３】
【補正対象書類名】明細書
【補正対象項目名】００１６
【補正方法】変更
【補正の内容】
【００１６】
請求項３の発明は、前記エポキシ樹脂組成物の硬化剤がポリアミン系である請求項１乃至２のいずれかに記載のエポキシ樹脂組成物で、硬度が要求され、光沢による意匠性も発現でき、耐久性に優れる。